(57)【特許請求の範囲】
【請求項１】
レーザ光を発振する半導体レーザ素子と、
前記半導体レーザ素子から出射され空間を伝搬してきたレーザ光を受光して電気信号に変える受光素子とを備え、
前記半導体レーザ素子は、前記受光素子における吸収係数が０．００７〜０．０４μｍ-1の範囲となる波長の前記レーザ光を発振し、
前記受光素子がシリコン系フォトダイオードから構成され、前記半導体レーザ素子の発振波長が８８５〜９８０ｎｍの範囲にあり、
前記受光素子が、前記レーザ光が入射する入射面側から、厚さ５〜２５μｍの第１導電型半導体層、その第１導電型半導体層の下に接して位置する厚さ６０〜２００μｍの真性半導体層、およびその真性半導体層の下に接して位置する第２導電型半導体層を有する、空間光伝送システム。
【請求項２】
レーザ光を発振する半導体レーザ素子と、
前記半導体レーザ素子から出射され空間を伝搬してきたレーザ光を受光して電気信号に変える受光素子とを備え、
前記半導体レーザ素子は、前記受光素子における吸収係数が０．０２〜０．３μｍ-1の範囲となる波長のレーザ光を発振し、
前記受光素子がＩｎＰ系フォトダイオードから構成され、前記半導体レーザ素子の発振波長が９００〜９４５ｎｍの範囲にあり、
前記受光素子が、前記レーザ光が入射する入射面側から、厚さ５〜２５μｍの第１導電型半導体層、その第１導電型半導体層の下に接して位置する厚さ６０〜２００μｍの真性半導体層、およびその真性半導体層の下に接して位置する第２導電型半導体層を有する、空間光伝送システム。
【請求項３】
レーザ光を発振する半導体レーザ素子と、
前記半導体レーザ素子から出射され空間を伝搬してきたレーザ光を受光して電気信号に変える受光素子とを備え、
前記半導体レーザ素子は、前記受光素子における吸収係数が０．０２〜０．３μｍ-1の範囲となる波長の前記レーザ光を発振し、
前記受光素子がＧｅ系フォトダイオードから構成され、前記半導体レーザ素子の発振波長が１５５０〜１５９０ｎｍの範囲にあり、
前記受光素子が、前記レーザ光が入射する入射面側から、厚さ２０〜４０μｍの第１導電型半導体層、その第１導電型半導体層の下に接して位置する厚さ６０〜２５０μｍの真性半導体層、およびその真性半導体層の下に接して位置する第２導電型半導体層を有する、空間光伝送システム。
【請求項４】
前記半導体レーザ素子は、出射するレーザ光の放射照度が距離に応じて減衰する発散光源である、請求項１から３のいずれかに記載の空間光伝送システム。
【発明の詳細な説明】
【０００１】
【発明の属する技術分野】
本発明は、データを光にのせて自由空間を伝送する空間光伝送システム、とくに送信光の指向半値全角が広く、通信距離１０ｍ以下の目的で使用される拡散型送信光源を有する空間光伝送システムに関するものである。
【０００２】
【従来の技術】
従来の空間光伝送システムでは、伝送光の光源として発光ダイオードＬＥＤ（Ｌｉｇｈｔ  Ｅｍｉｔｔｉｎｇ  Ｄｉｏｄｅ：ＬＥＤ）が用いられてきた。代表的な例として、図２１に示されるＩｒＤＡ（赤外線データ協会）の光送受信デバイスが知られている。この光送受信デバイスは、ピーク波長８５０〜９００ｎｍの発光ダイオード１１２と、受光素子１０２とを備え、短距離間での低速のデータリンクへの応用がなされている。
【０００３】
一方、半導体レーザ素子を光通信に用いた空間光伝送システムとして、平常時に人間がいない場所での空間光リンクシステムがある。この空間光リンクシステムで半導体レーザ素子が使用された理由は、ＬＥＤと比較して集光性が良く、光ビームを長距離にわたって小さい径の光束を保ちながら伝送できるからである。たとえば、特開平６−２５２８５６号公報で開示されている空間光伝送システムでは、ビームの放射角度を狭く限定して長距離、かつ高速のデータリンクを実現している。この空間光伝送システムでは、数キロメートル〜十数キロメートルの伝送を対象とし、空気中での減衰を抑制するため、波長範囲７３５ｎｍ〜７５９ｎｍ、７７０ｎｍ〜８１１ｎｍまたは８３８ｎｍ〜８９１ｎｍの半導体レーザ光を用いることが推奨されている。
【０００４】
【発明が解決しようとする課題】
ＬＥＤは非コヒーレントデバイスであり、通常、数十ｎｍの半値幅を持つ。たとえば、図２２に示すように、ピーク波長が８５０ｎｍの場合、発光バンド範囲は約７５０〜１０００ｎｍの範囲に広がっている。このため、ＬＥＤを用いた送受信デバイスでは、シャープな光フィルタを用いると、カットされる波長範囲が広範にわたり信号光の強度が低下するので、シャープな光フィルタを用いることができない。さらに、上記ＬＥＤを用いた場合、波長が広がっているために、受光素子の設計において有効感度波長幅を広げておく必要が生じる。しかし、有効感度波長幅を広げると、太陽光や蛍光灯などの背景雑音光を増大させるため、信号対雑音（ＳＮ）比が劣化し、最低受信感度の低下、すなわち、最大伝送距離の低下を招いてしまう。
【０００５】
黒色カーボンを含有した樹脂によって受光素子をモールドした場合には、短波長側の背景光は若干カットされるので雑音低下が期待される。しかし、送信光源であるＬＥＤの波長がもともと広がっているため、大幅な雑音除去にはつながらない。また、半導体レーザモジュール全体の色が黒に限定されるために、銀、白などの色を有するミニディスクプレーヤなどの製品の外観を損ねる場合があった。
【０００６】
一方、上記特開平６−２５２８５６号公報に開示されているシステムでは、空気中の減衰を考慮に入れ、波長範囲７３５ｎｍ〜７５９ｎｍ、７７０ｎｍ〜８１１ｎｍまたは８３８ｎｍ〜８９１ｎｍの半導体レーザ光が用いられる。しかしながら、放射指向半値全角が広い場合、伝送距離とともに光強度は急激に減衰するので、短距離使用に限られている。この場合、空気による減衰は考慮する必要がなく、光源の発振波長は、次のような別の観点から決定される。
【０００７】
波長７３５〜８５０ｎｍ程度の短波長の光は、シリコン受光素子での吸収が大きく、ｐｎまたはｐｉｎ接合フォトダイオード（ＰＤ：Ｐｈｏｔｏ  Ｄｉｏｄｅ）の表面、すなわち光入射側で吸収されてしまうため、光入射側の層を充分に薄層化する必要がある。このとき、上記レーザ光の波長より短い波長の背景光も表面層で吸収され、表面層が薄いために拡散電流として雑音成分になってしまう。
【０００８】
上記のような半導体レーザ光の光源への使い方では、単に半導体レーザ素子を空間伝送に用いただけであり、従来のＬＥＤを用いたデバイスと比較して技術的優位性が乏しい。
【０００９】
技術的優位性を獲得する観点から、半導体レーザ素子を光源に用いたことにより、背景光を低減するために急峻な光フィルタを採用することが考えられる。しかし、急峻な光フィルタの搭載により、空間伝送デバイスのコスト高を招くとともに、受信機の受光可能角度を狭くすることになるので、工業上の実用性に乏しい。
【００１０】
そこで、本発明は、半導体レーザ素子を光源に用い、半導体レーザ光と受光素子との特性を生かした高感度で安価な空間光伝送システムを提供することを目的とする。
【００１１】
【課題を解決するための手段】
本発明の空間光伝送システムは、レーザ光を発振する半導体レーザ素子と、半導体レーザ素子から出射され空間を伝搬してきたレーザ光を受光して電気信号に変える受光素子とを備え、半導体レーザ素子は、その受光素子における吸収係数が０．００１〜０．３μｍ-1の範囲となる波長のレーザ光を発振する。
【００１２】
受光素子の半導体材料における吸収係数が上記範囲にあるとき、つぎの現象が生じる。
【００１３】
（ａ）吸収係数の波長依存性が緩やかに変化する受光素子の半導体材料（たとえばシリコン）の場合：
表面側に不純物導電型半導体層を配置した真性半導体層によって光信号を電気信号に変換する受光素子において、ＬＥＤを光源にするよりもＬＤを光源に用いることにより、確実にＳＮ比を向上させることができる。
【００１４】
（ｂ）吸収係数の波長依存性が急峻に変化する受光素子の半導体材料（たとえばＩｎＰ、ゲルマニウム）の場合：
上記の半導体材料から構成される受光素子は、吸収係数が急峻に変化する狭い波長域の光に対してのみ感度を有し、それ以外の波長域の光に対しては感度を有しない。すなわち、上記波長域より短波長側の光では吸収が大きすぎて、真性半導体層まで光が届かない。また、上記波長域より長波長側では、真性半導体層でも光が吸収されず透過してしまう。このため、受光素子は、上記狭い波長域の光を透過させるフィルタを併せ持つのと同じ機能を発現することになる。その結果、通常、上記の狭い波長域よりも広い発光波長域を有するＬＥＤを用いる場合には、上記の狭い波長域以外の光は信号の伝送に寄与しないことになり、信号光の強度が大きく低下してしまう。これに対して、略単一波長の光を出射するＬＤでは、上記狭い波長域に入る波長の光を発光できるので、信号光の強度の低下は生じない。この結果、ＬＥＤに比較して非常に高いＳＮ比を確保することができる。
【００１５】
上記（ａ）および（ｂ）のいずれの場合にも、半導体レーザ素子ＬＤを用いることにより、従来のＬＥＤを用いた空間光伝送システムよりも高いＳＮ比を得ることが可能になる。
【００１６】
なお、上記の半導体レーザ素子と受光素子とは、光伝送が行なわれる２つのデバイスのうちの少なくとも一方に半導体レーザ素子が、また他方に受光素子が備えられていればよい。
【００１７】
上記本発明の空間光伝送システムでは、半導体レーザ素子は、受光素子における吸収係数が０．００７〜０．０４μｍ-1の範囲となる波長のレーザ光を発振することができる（請求項１）。
【００１８】
受光素子がシリコンで構成される場合、上記の吸収係数の範囲において、ＬＤを用い上記範囲の吸収係数となる波長の光を出射させる空間光伝送システムは、ＬＥＤを用いた従来のものより一層高いＳＮ比を確実に得ることができる。
【００１９】
上記本発明の空間光伝送システムでは、半導体レーザ素子は、受光素子における吸収係数が０．０２〜０．３μｍ-1の範囲となる波長のレーザ光を発振することができる（請求項２）。
【００２０】
受光素子がＩｎＰまたはゲルマニウムで構成される場合、上記の吸収係数の範囲において、ＬＤを用いた空間光伝送システムは、シャープな光フィルタを併せ持つことと同じ機能を有するようになる。このため、ＬＥＤを用いた従来のものより一層高いＳＮ比を確実に得ることができる。
【００２１】
本発明の空間光伝送システムでは、受光素子がシリコン系フォトダイオードから構成され、半導体レーザ素子の発振波長が８８５〜９８０ｎｍの範囲にあるようにできる（請求項１）。
【００２２】
半導体レーザ素子から出射されるほぼ単一波長に近いレーザ光の波長が上記範囲内にあるとき、シリコン中の吸収係数は、０．００７〜０．０４μｍ-1の範囲にある。この吸収係数の範囲内では、表面側に不純物導電型シリコン層を配置した真性半導体シリコン層によって光信号を電気信号に変換するシリコン受光素子において、ＬＤを用いた場合のＳＮ比がＬＥＤを用いた場合よりも大きく向上する。
【００２３】
本発明の空間光伝送システムでは、受光素子がＩｎＰ系フォトダイオードから構成され、半導体レーザ素子の発振波長が９００〜９４５ｎｍの範囲にあるようにできる（請求項２）。
【００２４】
この波長域の場合、受光素子を構成するＩｎＰの吸収係数は、０．０２〜０．３μｍ-1の範囲にある。ＩｎＰの吸収係数の波長依存性は急峻に上記波長域で変化するので、上述のように、９００〜９４５ｎｍという狭い波長域の光を透過させるフィルタを付加したのと同じ状態になる。このため、ＬＤを用いた本空間光伝送システムのＳＮ比はＬＥＤを用いた従来のものよりも大きく向上する。
【００２５】
本発明の空間光伝送システムでは、受光素子がＧｅ系フォトダイオードから構成され、半導体レーザ素子の発振波長が１５５０〜１５９０ｎｍの範囲にあることができる（請求項３）。
【００２６】
本発明の空間光伝送システムでは、受光素子が、Ｓｉ系またはＩｎＰ系フォトダイオードから構成され、レーザ光が入射する入射面側から、厚さ５〜２５μｍの第１導電型半導体層、その第１導電型半導体層の下に接して位置する厚さ６０〜２００μｍの真性半導体層、およびその真性半導体層の下に接して位置する第２導電型半導体層を備えることができる（請求項１、２）。
【００２７】
上記の受光素子の構成は、ＬＤを光源とし、シリコンまたはインジウム燐化合物によって上記受光素子を構成した場合に、良好なＳＮ比が得られるように最適化した構成である。
【００２８】
本発明の空間光伝送システムでは、受光素子が、Ｇｅ系フォトダイオードから構成され、レーザ光が入射する入射面側から、厚さ２０〜４０μｍの第１導電型半導体層、その第１導電型半導体層の下に接して位置する厚さ６０〜２５０μｍの真性半導体層、およびその真性半導体層の下に接して位置する第２導電型半導体層を備えることができる（請求項３）。
【００２９】
上記の受光素子の構成は、ＬＤを光源とし、ゲルマニウムによって上記受光素子を構成した場合に、良好なＳＮ比が得られるように最適化した構成である。
【００４２】
【発明の実施の形態】
次に図面を用いて、本発明の実施例について説明する。
【００４３】
（実施例１）
図１は、本発明の実施例１における空間光伝送システムの空間光伝送モジュールを示す断面図である。また、図２は光源の部分を示す斜視図であり、図３は受光素子を示す斜視図である。本実施例では、光源として発振波長８９０ｎｍのＩｎＧａＡｓ系半導体レーザ素子（レーザチップ）１を、また受光素子としてシリコン（Ｓｉ）のｐｉｎフォトダイオードを用いている。この空間光伝送システムでは、信号を送受信する相手がわも、上記と同じ空間光伝送モジュールを備えていることを前提にしている。
【００４４】
図１において、回路基板６上には、半導体レーザ駆動用の正負両電極のパターンが形成され、図示のとおり、レーザチップを搭載する部分には深さ３００μｍの凹部６ａが設けられている。この凹部６ａに、レーザチップ１を搭載したレーザマウント（マウント材）２０をはんだで固定する。レーザマウント２０の正電極２２の平坦部２３は、回路基板６上のレーザ駆動用正電極部（図示せず）とワイヤ７ａによって電気的に接続される。凹部６ａはレーザ光の放射を妨げない程度の深さとなっており、また、面の粗さが放射角に影響を与えないようにされている。
【００４５】
受光素子２は、やはり回路基板６に実装され、ワイヤ７ｂにより電気信号が取り出される。この他に、回路基板上にレーザ駆動用／受信信号処理用のＩＣ回路８が実装されている。
【００４６】
次いで、はんだで凹部に固定されたレーザマウント２０を搭載した部分に液状のシリコン樹脂９を適量滴下する。シリコン樹脂９は表面張力のために凹部内に留まり、レーザマウント２０を覆い凹部６ａに固定する。本実施例では、回路基板６に凹部を設け、レーザマウント２０を実装したが、上述のように、シリコン樹脂９は表面張力のためにレーザチップ表面およびその近傍に留まるので、凹部は必ずしも設ける必要はない。
【００４７】
この後、８０℃で約５分間放置してゼリー状になるまで硬化させる。次いで、透明なエポキシ系樹脂モールド３により被覆する。レーザチップの上面には、放射角制御のためのレンズ部４が、また、受光素子の上面には信号光を集光するためのレンズ部５がそれぞれ一体的にモールドレンズとして形成される。
【００４８】
上述したように、この空間光伝送システムでは、相手方が同じ空間光伝送モジュールをもう１台保持して、光信号の送受信を行なうことを前提としている。光源から情報をもって発した光信号は、相手の空間光伝送モジュールの受信素子によって受信され、また、相手から発信された光信号は上記受信素子によって受信する。
【００４９】
次に、レーザマウント２０について、図２を用いて説明する。図２に示すように、Ｌ字型のヒートシンク２１にレーザチップ１がダイボンドされている。レーザチップ１は、ＩｎＧａＡｓ系半導体レーザ素子であり、そのチップ下面１ｂには高反射膜がコーティングされている。この高反射膜は、レーザチップ端面の保護をも兼ねているのが普通である。一方、レーザチップ上面１ａの光取出面は、ノンコートであり、劈開により反射面が形成されている。本実施例では、シリコン樹脂によるプリコートを行ない、このプリコート膜がレーザチップ端面の保護機能を兼ねている。このため、コスト上昇の一因である端面保護コート工程を１／２に減らすことができる。もちろん、上下の両端面にコーティングすることも可能であり、その場合には、反射率を所望の値に設計できるなどの効果を得ることができる。
【００５０】
ヒートシンク２１の基部２１ｂには正電極２２が、ヒートシンク２１と導通しないように絶縁物により固着されている。この正電極２２とレーザチップ１の表面１ｃとは、金めっきタングステン線７ｃによって接続されている。上述のように、このレーザマウント２０を、図１の回路基板６の負電極（図示せず）にはんだ固定して、正電極２２の上部の平坦部２３と回路基板６の正電極部（図示せず）とをワイヤ７ａで接続する。このような配線の形成により、レーザチップを発振させ、レーザビーム２４を得ることができる。
【００５１】
次に、本実施例の空間光伝送モジュールの機能について説明する。光源のレーザチップ１の発振波長は約８９０ｎｍであり、生産時におけるプロセス精度をも含めて、全レーザチップが８９０±１ｎｍ以内の発振波長精度を有する。さらに、温度変化にともなう発振波長の変動も数ｎｍ以下に抑えられ、単一発振波長の発光素子と考えることができる。
【００５２】
次に、シリコンの受光素子２について説明する。図３は受光素子を示し、ｎ型シリコン基板３１上に厚さ１００μｍの真性領域層３２（空乏層、ｉ層：ｉｎｔｒｉｎｓｉｃ層）、厚さ１０．５μｍのｐ型領域層３３を有する。ここに、上面のｐ層３３の側からシリコンのバンドギャップより大きいエネルギを有する短い波長の光が入射すると、光は吸収され電気信号として取り出すことができる。光が吸収される平均的な深さを平均自由行程λといい、その逆数を吸収係数αと呼んでいる。表面での光子数Ｎの光がシリコン受光素子を深さ方向に進行するとき、深さｘでの生存光子数Ｎ’は、次の式（１）で表わされる。
【００５３】
Ｎ’＝Ｎｅｘｐ（−ｘ／λ）＝Ｎｅｘｐ（−αｘ）    ・・・・・・・（１）
空乏層３２内で吸収された光子は、電気信号として取り出すことができる。しかし、ｐ層やｎ層で吸収された光子は、拡散現象により空乏層に達したものだけが電気信号として取り出すことができる。一般にシリコンの拡散長は１〜１０μｍ程度であるので、ｐ層やｎ層で吸収された場合の電気信号取り出し効率はきわめて低くなる。加えて、拡散速度が遅いために高速の光信号の変調に追随することができず、有効な電気信号とならない。さらに詳しい内容は、たとえば、「光エレクトロニクスの基礎」（Ａ．Ｙａｒｉｖ著、丸善出版、昭和６３年）に紹介されている。
【００５４】
図４は、受光素子を構成する半導体フォトダイオード材料である、シリコン（Ｓｉ）、インジウム燐化合物（ＩｎＰ）およびゲルマニウム（Ｇｅ）の吸収係数の波長依存性を表わしたものである。Ｓｉでは光の放出と吸収とが間接遷移で行なわれるので、長波長側から短波長側にかけての吸収係数の立ち上がりは緩やかである。一方、ＩｎＰおよびＧｅでは、直接遷移またはそれに近い遷移を行なうバンド構造を持つため、吸収係数の上記立ち上がりは急峻である。
【００５５】
本実施例では、半導体フォトダイオード材料としてＳｉが配置された受光素子（以下、Ｓｉ受光素子）を用いる。図４から、Ｓｉでは波長１０００ｎｍ以上の吸収係数は、波長８００ｎｍ以下の短波長側の吸収係数に比べて、１／１０以下になる。波長８００ｎｍ以下の短波長側では、たとえば、厚さ１０μｍのＳｉの場合、６３％以上の吸収を受けることが、式（１）などを用いて確認される。
【００５６】
図５は、上記式（１）にしたがい、Ｓｉ受光素子での深さと、その深さで生存している光子数との関係を示したものである。その深さで生存している光子数は、その深さでの光子数と表面での光子数との比（光子数比）で表わしている。本実施例の場合、波長８９０ｎｍのレーザ光は、図４から吸収係数０．０４μｍ-1に相当する。
【００５７】
この吸収係数を基に式（１）により計算すると、図３に示す受光素子の上層のｐ層３３で３０％吸収され、次のｉ層３２で６８％吸収される。つまり、受光素子に入射したレーザ光の約６８％は受光素子２のｉ層３２で吸収され、電気信号に変換される。一般に、背景光はシリコン受光素子の感度波長域の全域にわたって分布しており、とくに吸収の大きい短波長側の背景光は、受光素子によって効率よく吸収され雑音電流になる。本実施例では、ｐ層３３の厚さを１０．５μｍと厚くしたため、図５に示すように、たとえば、短波長側の波長７８０ｎｍの光は、表面側のｐ層で約７０％吸収され、かつ電気信号として取り出しにくいので、大きな雑音にはならない。
【００５８】
本実施例の半導体レーザ素子を用いた場合と、ＬＥＤを発光素子に用いた場合との比較実験を行なった。比較例として、中心波長８５０、８７５、９００、９２５、９５０、９７５、１０００ｎｍの７種類のＬＥＤを用い、同じく、本発明例として発振波長８５０、８７５、９００、９２５、９５０、９７５、１０００ｎｍの７種類の半導体レーザ素子を用いた。これらの発光素子のそれぞれの波長帯に対して受光素子のｐ層３３と、ｉ層３２との厚さを変えながら最適設計を行ない、実際の信号受信時における信号対雑音比（ＳＮ比）を測定した。測定にあたっては、通常の通信時と同じく、晴天の昼間に窓のある部屋で蛍光灯点灯の条件で行なった。
【００５９】
まず、ＬＥＤを用いた場合の結果を図６に示す。図６（ａ）〜図６（ｄ）は、それぞれ中心波長８５０、９００、９５０および１０００ｎｍに対応するＳＮ比の（ｐ層厚さ＋ｉ層厚さ）依存性を示すグラフである。すなわち、横軸には、ｐ層とｉ層との厚さの合計をとり、さらにパラメータとしてｐ層の厚さを変えている。
【００６０】
波長８５０ｎｍの図６（ａ）では、ｐ層が薄いときにＳＮ比が大きくなる傾向が認められる。これは、短波長の光は吸収係数が大きいため、受光素子の浅い部分で多くの光が吸収されるからである。ｐ層を薄くすることにより、短波長の背景光に対する排除能力は低下する。一方、全体の受信感度を上げるためには、図６（ａ）から、ｉ層の厚さは５０〜１００μｍ程度とするのがよいことが分る。これ以上厚くすると長波長側の背景光に起因する雑音が増えてしまう。
【００６１】
図６（ｂ）および図６（ｃ）に示すように、中心波長を長くしてゆくと、最適なｐ層、ｉ層の厚さは厚くなり、それに付随してＳＮ比も増大することが確認される。さらに長波長とすると、図６（ｄ）に示すように、ＳＮ比は劣化してしまう。これは、ｉ層の厚みが足りないことが主原因である。厚さ３００μｍ以上のｉ層を採用した場合、実質上、ｉ層内での電界強度が低下し、信号が鈍ることが確認された。
【００６２】
次に、半導体レーザ素子を用いた場合について、図７（ａ）〜図７（ｄ）を用いて説明する。図７（ａ）〜図７（ｄ）は、半導体レーザ素子の発振波長８５０、９００、９５０、１０００ｎｍにそれぞれ対応する。図７（ａ）〜図７（ｄ）の測定結果の傾向は、図６（ａ）〜図６（ｄ）に示した結果とほぼ同様であるが、半導体レーザ素子の場合（図７）のほうが、ＳＮ比の大きさが大きくなる傾向がある。
【００６３】
図８は、波長に応じて受光素子のｐ層とｉ層の厚さを最適化した場合に得られる最大ＳＮ比を示す図である。この図８より、受光素子について最適化等の改善を施しても、ＬＥＤの場合に得られる最大ＳＮ比は１５０程度である。すなわち、ＬＥＤを用いた場合には、発振波長８８５〜９８０ｎｍの半導体レーザ素子を用いた場合に得られる最小のＳＮ比１５０程度を超えることはできない。つまり、波長帯８８５〜９８０ｎｍの半導体レーザ素子と、Ｓｉ受光素子とを、空間光伝送システムに用いた場合、どのような波長帯のＬＥＤとＳｉ受光素子とを用いた空間光伝送システムより高いＳＮ比を得ることができる。この波長帯は、図４から、シリコンに対しては吸収係数０．００７〜０．０４μｍ-1の範囲に相当する。この波長帯の半導体レーザ素子を用いる場合には、受光素子を構成する各層の厚さに関しては、ｐ層が５〜２５μｍ、ｉ層が６０〜２００μｍであるとき、ほぼ最適条件であることが分った。
【００６４】
本発明で用いたレーザマウント２０は、上述したように、レーザ光を回路基板に垂直に取り出すことができる。このような構造のシステムの他に、回路基板６に形成された凹部側面で光を反射させて上面側に光を取り出す方法も検討したが、凹部側面の平滑度が悪く、良好な放射パターンは得られなかった。上述のように、レーザ光を回路基板に垂直に取り出すレーザマウントを用いることにより、良好な放射パターンが得られ、ＬＥＤよりも大きなＳＮ比が得られた。
【００６５】
また、大きなヒートシンク２１を用いることにより、半導体レーザ素子１の温度上昇を抑えることができる。凹部に、直接、レーザ素子１をマウントした場合の熱抵抗２５０ｄｅｇ／Ｗに比べて、レーザマウント２０を用いた場合、熱抵抗は約１／３に低下して、８０ｄｅｇ／Ｗが得られた。
【００６６】
上記レーザチップ１の被覆に用いたシリコン樹脂９は、硬化時のＪＩＳＡ硬度が０である、いわゆるゼリー状樹脂である。ＪＩＳＡ硬度が０より大きい、いわゆるゴム状樹脂もいくつか試みたが、ゼリー状のものが最も高い信頼性が得られることを確認した。
【００６７】
（実施例２）
次に本発明の実施例２について説明する。実施例２における空間光伝送モジュールの構造は、図１に示すものと同じである。本実施例では、半導体レーザ素子１の発振波長が９３０ｎｍとなるように設定した。レーザチップ１の発振波長の調整は、活性層ＩｎＧａＡｓの混晶比を調整することによって行なうことができる。また、受光素子として、ＩｎＰ系化合物半導体の受光素子を用いた。この受光素子のｐ層の厚さを３μｍ、ｉ層の厚を１５μｍとした。実施例１と同一の条件でＳＮ比を測定したところ、ＳＮ比４００が得られた。
【００６８】
上記の光送受信デバイスについて説明する。図４を参照して、波長９３０ｎｍ付近の光は、ＩｎＰの受光素子２の中で吸収係数が約０．０７μｍ-1であることが分る。一方、波長９００ｎｍの光に対する吸収係数は約１．０μｍ-1である。さらに、長波長側、たとえば波長９５０ｎｍの光に対する吸収係数は０．０００５μｍ-1である。これらの吸収係数と式（１）とを用いることにより、ＩｎＰに入射した光の所定深さにおける生存光子数比を求めることができる。
【００６９】
図９に、吸収係数が１．０（波長９００ｎｍ）、０．０７（波長９３０ｎｍ）、また０．０００５μｍ-1（波長９５０ｎｍ）である場合、ＩｎＰの受光素子２に光が入射したときの入射光子数に対する生存光子数の比を示す。図９によれば、波長９１０ｎｍ以下の光は、最表面のｐ層３３のみでほとんど吸収され、有効な電気信号として取り出すことができない。つまり、雑音にもならない。一方、波長９４０ｎｍ以上の光は吸収が小さいので、ｐ層３３とｉ層３２とを透過してしまい、やはり雑音を生じにくい。すなわち、上記の受光素子が受光し電気信号を発することができる光の波長範囲は、およそ９００〜９５０ｎｍの範囲である。言い換えれば、上記ＩｎＰの受光素子は、波長域幅５０ｎｍの光フィルタ機能を併せ持っていることに相当する。
【００７０】
本発明者は、実施例１と同様に、発光素子として、半導体レーザ素子およびＬＥＤを用意し、ＩｎＰ受光素子で受信した際の信号対雑音比（ＳＮ比）を測定した。レーザ素子およびＬＥＤのピーク波長は、８６０〜１０２０ｎｍの範囲で変化させた。ＬＥＤおよび半導体レーザ素子での測定結果をそれぞれ図１０（ａ）〜（ｄ）および図１１（ａ）〜（ｄ）に示す。
【００７１】
半導体レーザ素子を用いた場合、長波長化と同時にＳＮ比が上昇しはじめ、波長９２０ｎｍを超えるとＳＮ比は急激に大きくなり、波長９４０ｎｍ付近でピークを示す。さらに長波長化すると、９５０ｎｍ以降でＳＮ比が急激に劣化することが実験的に確認された。一方、ＬＥＤの場合、ピーク波長の長波長化とともに、ＳＮ比は単調に減少する傾向が見られた。
【００７２】
次に、図１２に、波長ごとに受光素子の層厚を最適化したときのＳＮ比を示す。図１２によれば、９２０〜９４０ｎｍの波長域で半導体レーザ素子のＳＮ比は、ＬＥＤの場合に比べて格段に大きくなることが分かる。とくに受光素子としてＩｎＰ系受光素子を用いた場合、半導体レーザ素子を発光源に用い、かつ波長を９２０〜９４０ｎｍにすることにより、これまでにない非常に高いＳＮ比を得られることが実証された。とくに、ＬＥＤ系では到達しえないＳＮ比８０以上という範囲を得るためには、ｐ層およびｉ層の厚さとして、たとえば、次の組み合わせを採用することが望ましい。
（１）ｐ層およびｉ層のトータル層厚さが１００μｍ以上であること。
（２）ｐ層の厚さ５μｍ以上で、かつｉ層の厚さ５０μｍ以上であること。
【００７３】
また、図１１（ｃ）より明らかなように、ｐ層を２０〜４０μｍとし、ｐ層とｉ層とを合わせた合計厚さを２００μｍ程度とすることにより、容易に最大ＳＮ比を得られることが分かる。
【００７４】
これより、レーザ素子の発振波長を吸収係数が大きく変化する遷移領域であって、ピーク波長に対する吸収係数が０．００１μｍ-1である、波長９００〜９４５ｎｍに設定することにより、吸収係数差を用いて光フィルタリングを行うことが可能となる。このようなＩｎＰ系フォトダイオードの受光素子によって受光される光源にＬＥＤを用いた場合、中心波長を９００〜９４５ｎｍの範囲内に入れてもブロードな発光なので、９００〜９４５ｎｍの範囲に入らない波長域はすべて電気信号にならない。このため、ＬＥＤの光から得られる電気信号の強度は、半導体レーザ素子によって、波長９００〜９４５ｎｍの範囲に入れた線スペクトル状の狭線幅の光源から得られる信号強度よりも大幅に小さくなる。雑音は背景光に由来するので、両方で同じなので、ＳＮ比は、やはりＬＥＤが大幅に小さくなる。このようなＬＥＤとＬＤとの大きなＳＮ比の相違は、ＬＤの発振波長を９００〜９４５ｎｍの範囲に入れることを前提にしている。この波長域は、図４のＩｎＰの波長と吸収係数との関係から、吸収係数０．００１〜０．３μｍ-1に相当する。
【００７５】
受光素子の吸収係数は、図４に示すように、受光素子を構成する材料によって大きく相違する。ＩｎＰなどの直接遷移型フォトダイオードは、シャープな吸収端を持ち、本実施例のような使用に適している。また、間接遷移型受光素子であっても、Ｇｅフォトダイオードはシャープな吸収端を持つので、ＩｎＰと同様に用いることができる。
【００７６】
本発明者は、Ｇｅ系半導体ＰＤについてもＩｎＰ系半導体ＰＤと同様の実験を遂行した。この実験結果を図１３（ａ）〜（ｄ）および図１４（ａ）〜（ｄ）に示す。また、それぞれのピーク波長で最適化されたＰＤ構造でのＳＮ比を図１５に示す。Ｇｅの場合、吸収係数の変化率がＩｎＰに比べて緩やかなので、ＬＥＤの場合であっても長波長化と同時に単調にＳＮ比は減少せず、半導体レーザ素子と同様に１５６０〜１５８０ｎｍ程度にピークを有する。ここでもＬＥＤで得られる最大のＳＮ比１００を超えるためには、ｐ層の厚さを２０〜４０μｍとし、ｉ層の厚さを６０〜３００μｍとする必要であることが実証された。
【００７７】
Ｇｅの場合、図４と式（１）とから、レーザ素子の発振波長を１．５５〜１．５９μｍ（１５５０〜１５９０ｎｍ）にすればよいことが分る。１．５５μｍ未満の波長では、受光素子のｐ層での吸収が大きすぎてｉ層に入る前に大部分吸収されてしまい信号に寄与することがない。また、波長１．５９μｍを超えるとｐ層でもｉ層でも、光は実質的に吸収されず、透過してしまい信号にやはり寄与しない。
【００７８】
上記の波長域は、同様に、図４から、吸収係数０．００１〜０．０６μｍ-1に相当する。波長１．５５μｍ帯のレーザ光は、ＩｎＰ系レーザ素子、またはＧａＩｎＮＡｓ系レーザ素子によって発振することができる。
【００７９】
このように、Ｇｅまたは直接遷移型のフォトダイオードを用いた場合には、吸収係数が３〜４桁にわたって急峻に変動する波長領域幅は、おおむね５０ｎｍ程度である。その波長域で波長広がりが５０ｎｍ以下の光源を用いた場合に、ＳＮ比を大幅に向上させることができる。波長広がりが５０ｎｍ以下の光源は、ＬＥＤでは不可能であり、半導体レーザ素子（ＬＤ）ではじめて可能となる。
【００８０】
本実施例の空間光伝送モジュールでは、発振波長９４０ｎｍのレーザチップと、ＩｎＰフォトダイオードを用いることにより、従来のＬＥＤを用いた光通信に比べて大幅に雑音を低減することができる。また、この光送受信装置と、従来の光送受信装置や、Ｓｉ受光素子から構成される光モジュールとの交信も可能である。
【００８１】
なお、波長１５５０ｎｍの半導体レーザとＧｅの受光素子を用いた構成の場合、波長が長いために眼球に対する安全性が高く、光出力を上げることができる。このことは、国際的な標準化基準であるＩＥＣ６０８２５−１に記載されている通りである。
【００８２】
上記ＩｎＰの受光素子およびＧｅの受光素子のいずれの場合も、波長幅５０ｎｍ以下の光源に適用可能である。このような狭幅域の光源として、工業的には半導体レーザ素子が最も適している。発光ダイオードでは発光幅が広すぎ、上記波長域以外の波長は信号に寄与することができないので、ＳＮ比が急激に劣化する。本実施例のように、半導体レーザと狭帯域受光感度のフォトダイオードを用いることにより、光フィルタを施す必要がなくなり、安価な構成で光送受信装置を構成することが可能となる。
【００８３】
（実施例３）
図１６は、本発明の実施例３における半導体レーザ素子（レーザチップ）を示す図である。図１６を参照して、この半導体レーザ素子を形成する工程について説明する。ｎ型ＧａＡｓ基板４１の上には、次に示す組成および厚さの層が下側から順に積層されている。各層の末尾の括弧内の数値はその層の厚さを表わす。
【００８４】
ｎ型ＧａＡｓ基板４１／ｎ型Ａｌ0.5ＧａＡｓ第１クラッド層４２（１．６μｍ）／ｎ型ＧａＡｓエッチング停止層４３（１００ｎｍ）／ｎ型Ａｌ0.5ＧａＡｓ第２クラッド層４４（１５μｍ）／Ａｌ0.5ＧａＡｓ第１ガイド層４５（２０ｎｍ）／Ｉｎ0.1ＧａＡｓ第１井戸層４６（８ｎｍ）／Ａｌ0.1ＧａＡｓ障壁層４７（５ｎｍ）／Ｉｎ0.1ＧａＡｓ第２井戸層４８（８ｎｍ）／Ａｌ0.1ＧａＡｓ第２ガイド層４９（２０ｎｍ）
上記のＡｌ0.1ＧａＡｓ第２ガイド層４９までの部分が、波長９２０ｎｍのレーザ発振を起こす活性層となる。最後に、上記活性層の上に、ｐ型Ａｌ0.5ＧａＡｓ第３クラッド層５０（３μｍ）を、次いで、ｐ型ＧａＡｓコンタクト層５１（２μｍ）を積層する。
【００８５】
次に導波路を形成するため、通常のフォトプロセスにてｐ型ＧａＡｓコンタクト層５１上にフォトマスクを形成する。このとき、導波路方向が＜１１０＞方向となるようにしておく。ついで、硫酸系エッチャントを用いてＧａＡｓコンタクト層５１をエッチングする。続いて、フッ酸系エッチャントを用いて第３クラッド層５０、活性層４９，４８，４７，４６，４５、および第２クラッド層４４までエッチングする。このエッチングは、エッチング停止層４３で自動的に停止する。この際、硫酸系エッチャントは面方位依存性がなく、ほぼ垂直なエッチング面になるが、フッ酸系エッチャントでは面方位依存性があるため、導波路方向に垂直な面では＜１１１＞A面が露出し、導波路方向となす角度は５４．７度程度となる。
【００８６】
一方、導波路側面は、エッチング条件により、準メサ構造または逆メサ構造のいずれにもなりうる。また、図示したように、ほぼ垂直な面ができることもある。この導波路側面にＳｉＮ膜５２を埋め込み、電極用コンタクト層５１の頭出しを行なう。上面には図示しない金属の電極を蒸着し、正電極とする。下面には図示しない透明電極材料を形成し負電極とする。最後に、一方は導波路がとぎれている箇所で劈開し、面５４を形成する。その後、面５４の側に真空蒸着法を用いてＴｉＯ2、ＳｉＯ2等で高反射膜を形成する。
【００８７】
次に、この半導体レーザの機能について説明する。正電極から負電極側へと電流を流すと活性層中で光が励起されて導波路内を伝搬する。導波路の屈折率は約３．４であり、ＳｉＮ膜の屈折率が約１．６程度であるから、導波路からＳｉＮ膜中へ光は屈折せずすべて反射されて基板４１の側へ放射される。一方の面５４は、高反射膜を蒸着しているので、このレーザ素子では、面５３の側からは光の帰還がなく、面５４の側から大きな光の帰還がかかりレーザ発振するようになる。活性層は、レーザ発振波長が９２０ｎｍになるように設計されている。
【００８８】
図１７に、ｎ型ＧａＡｓの吸収係数のエネルギ（波長）依存性を示す。本例では、ドープ量２〜４×１０18ｃｍ-3のｎ型ＧａＡｓ基板を用いている。波長９２０ｎｍに相当するエネルギ１．３５ｅＶでは、吸収係数は１０ｃｍ-1以下となる。これは、厚さ１００μｍのＧａＡｓ基板の場合、式（１）によれば、透過率が約９０％であることを示している。実際には、吸収係数３０ｃｍ-1程度であれば、厚さ１００μｍのＧａＡｓ基板で透過率７０％以上が確保できるので、光のエネルギ約１．３９ｅＶ、すなわち波長８９０ｎｍ程度以上なら本レーザチップの発明の効果を享受することができる。
【００８９】
次に、この半導体レーザ素子を光送受信装置に搭載した際の機能について説明する。図１８は、空間光伝送モジュールのデータ送信部（発光部）のみ図示してある。本例での半導体レーザ素子１は、正電極（図示せず）を下に回路基板６に実装されている。実装には、回路基板６上に図示しない銀ペーストを適量塗布し、半導体レーザ素子１を張り付け、８０℃で数分間硬化させる。半導体レーザ素子の負電極（図示せず）は、回路基板６の電極（図示せず）とワイヤ７ａで接続されている。半導体レーザ素子の上部は、光を拡散させる拡散材１１の混入した透明樹脂３でモールドされ、同一樹脂によりモールドレンズ４が形成されている。
【００９０】
上述したように、導波路からの反射光は樹脂３の中を伝搬し、その進行方向中心は上方から少し角度のずれた方向となる。上述のように、一般に、送受信一体型モジュールは対向させて使用することが多いので、モールドレンズ４より出射する光ビームは上方に進行することが望ましい。本例のモールドレンズは、上方から入射した光が半導体レーザ素子１の反射面で焦点を結ぶように設計しておく。そのため、逆に焦点付近から斜め方向に出射された光ビームも空間上方へ放射される。このとき、拡散材が含まれているため、空間へ放射されるビームは、実際には上方へ向かうある広がりをもったビームとなる。その広がり角度は、拡散材の濃度で決定され、縦横ともに同じ広がり角を持つようになる。このような光の出射および入射は、光送受信モジュールの発光部としては好ましい。また、受信部としては実施例１で説明した受光素子を用いた。本実施例の半導体レーザ素子と、実施例２のＩｎＰの受光素子を用いた場合、実施例２で説明したように、黒色カーボン等の光フィルタ用モールド樹脂は不要となる。このため、本例では、意匠性を向上させるために、モールド樹脂として拡散材入りの乳白色の樹脂を用いた。
【００９１】
次に、本実施例の効果について説明する。本実施例の半導体レーザ素子を用いることにより、特別なヒートシンクを用いることなく、上方に出射されるレーザ光を上面から取り出すことができる。また、ＧａＡｓ基板は、金属に比べて熱伝導率が低いため、主たる発熱部であるレーザ発光部と回路基板６までの距離は近いことが望ましい。本例では、波長を８９０ｎｍ以上に設定することにより、ＧａＡｓ基板での吸収を極力抑えることができる。このため、レーザ発光部を回路基板６に対して下側に向けてダイボンドする、いわゆるジャンクションダウン型の素子実装が可能になった。
【００９２】
加えて、図１９に示すように、本例の半導体レーザ素子１はＳｉＮ埋め込み膜の厚さが２０μｍ相当あり、これがｐｎジャンクションの側面を覆っているため、ダイボンド時の銀ペースト１０の這い上がりがあった場合でも、それが２０μｍ以下であれば電流リークを防ぐことができる。また、光フィルタが不要となり、そのためモールド樹脂の選択が可能となった。さらには、ＳｉＮ膜が端面保護の機能を果たしており、簡単な方法で信頼性の高いレーザチップを実現することができる。
【００９３】
（実施例４）
本発明の実施例４について、図２０を用いて説明する。図２０は、本発明の実施例３における空間光伝送モジュール６２を搭載したミニディスクプレーヤ６０およびリモコン６１を示す斜視図である。このミニディスクプレーヤ６０は全表面が銀色のアルミニュームで仕上げられている。実施例３のモールド樹脂は乳白色であり、銀色のケースとのカラーバランスが良く、システム全体の商品価値を向上させている。
【００９４】
本実施例では、意匠性を向上させるため商品のカラーにマッチした光送受信モジュールを提供することが示されている。さらに、本発明の空間光伝送システムを用いることにより、はじめてモールド樹脂を透明にすることができるようになった。
【００９５】
上記において、本発明の実施の形態について説明を行なったが、上記に開示された本発明の実施の形態は、あくまで例示であって、本発明の範囲は、これら発明の実施の形態に限定されない。本発明の範囲は、特許請求の範囲の記載によって示され、さらに特許請求の範囲の記載と均等の意味および範囲内でのすべての変更が含まれる。
【００９６】
【発明の効果】
本発明の空間光伝送システムを用い、受光素子を構成する半導体材料の吸収特性に合わせた波長のレーザ光を出射させるＬＤを用いることにより、背景光の雑音を大幅にカットして高いＳＮ比を得ることができる。このため、空間光伝送モジュールを黒色カーボンで覆って雑音をカットする必要がなくなり、メタリック樹脂や透明なカラー樹脂を用いても高いＳＮ比を得ることができる。この結果、本空間光伝送システムが搭載される電子機器の意匠性を高め商品価値を向上させることができる。また、上記ＬＤの搭載に際し、ゼリー状の樹脂をプリコート材として用いることにより、ＬＤの発光特性を安定して良好にして信頼性を向上させることができる。さらに、回路基板上にＬＤを搭載するに際し、出射面を回路基板面に略平行にすることにより、望ましい放射パターンを確保することができる。また、上記ＬＤの搭載にマウント材を用いることにより、使用中の温度上昇等を防止することが可能になる。
【図面の簡単な説明】
【図１】  本発明の実施例１における空間光伝送モジュールを示す断面図である。
【図２】  図１の空間光伝送モジュールのなかの半導体レーザモジュールを示す斜視図である。
【図３】  図１の空間光伝送モジュールのなかの受光素子を示す斜視図である。
【図４】  受光素子を構成する半導体材料の吸収係数の波長依存性を示す図である。
【図５】  本発明の実施例１における受光素子を構成するシリコン中の生存光子数を示す図である。
【図６】  光源をＬＥＤとした場合の受光素子の構造とＳＮ比との関係を示す図である。（ａ）は中心波長８５０ｎｍ、（ｂ）は中心波長９００ｎｍ、（ｃ）は中心波長９５０ｎｍ、（ｄ）は中心波長１０００ｎｍ、の場合を示す。
【図７】  光源をＬＤとした場合の受光素子の構造とＳＮ比との関係を示す図である。（ａ）は波長８５０ｎｍ、（ｂ）は波長９００ｎｍ、（ｃ）は波長９５０ｎｍ、（ｄ）は波長１０００ｎｍ、の場合を示す。
【図８】  本発明の実施例１のシリコン受光素子における（中心）波長と最適化ＳＮ比との関係を示す。
【図９】  本発明の実施例２のＩｎＰ受光素子における生存光子数を示す図である。
【図１０】  光源をＬＥＤとし、受光素子をＩｎＰ系ＰＤとした場合のｐ層とｉ層との合計厚さとＳＮ比との関係を示す図である。（ａ）はピーク波長９００ｎｍ、（ｂ）はピーク波長９２０ｎｍ、（ｃ）はピーク波長９４０ｎｍ、（ｄ）はピーク波長９６０ｎｍ、の場合を示す。
【図１１】  光源を半導体レーザ素子ＬＤとし、受光素子をＩｎＰ系ＰＤとした場合のｐ層とｉ層との合計厚さとＳＮ比との関係を示す図である。（ａ）はピーク波長９００ｎｍ、（ｂ）はピーク波長９２０ｎｍ、（ｃ）はピーク波長９４０ｎｍ、（ｄ）はピーク波長９６０ｎｍ、の場合を示す。
【図１２】  本発明の実施例２において受光素子を最適構造化したＩｎＰ系ＰＤを用いた場合のピーク波長とＳＮ比との関係を示す。
【図１３】  光源をＬＥＤとし、受光素子をＧｅ系ＰＤとした場合のｐ層とｉ層との合計厚さとＳＮ比との関係を示す図である。（ａ）はピーク波長１５２０ｎｍ、（ｂ）はピーク波長１５４０ｎｍ、（ｃ）はピーク波長１５６０ｎｍ、（ｄ）はピーク波長１５８０ｎｍ、の場合を示す。
【図１４】  光源を半導体レーザ素子ＬＤとし、受光素子をＧｅ系ＰＤとした場合のｐ層とｉ層との合計厚さとＳＮ比との関係を示す図である。（ａ）はピーク波長１５２０ｎｍ、（ｂ）はピーク波長１５４０ｎｍ、（ｃ）はピーク波長１５６０ｎｍ、（ｄ）はピーク波長１５８０ｎｍ、の場合を示す。
【図１５】  本発明の実施例２において受光素子を最適構造化したＧｅ系ＰＤを用いた場合のピーク波長とＳＮ比との関係を示す。
【図１６】  本発明の実施例３の半導体レーザ素子の斜視図である。
【図１７】  図１６の半導体レーザ素子における吸収係数とエネルギ（波長）と不純物濃度との関係を示す図である。
【図１８】  本発明の実施例３の半導体レーザ素子を組み込んだ空間光伝送モジュールの発光部を示す図である。
【図１９】  図１８の部分拡大図である。
【図２０】  本発明の実施例４における電子機器（ミニディスクプレーヤ）の斜視図である。
【図２１】  従来の空間光伝送モジュールの断面図である。
【図２２】  従来の空間光伝送モジュールの光源に用いられるＬＥＤの発光スペクトルを示す図である。
【符号の説明】
１  半導体レーザ素子、１ａ  半導体レーザ素子上面、１ｂ  半導体レーザ素子下面、１ｃ  半導体レーザ素子表面、２  受光素子、３  モールド樹脂、４  モールドレンズ（発光部）、５  モールドレンズ（受光部）、６  回路基板、６ａ  回路基板に設けた凹部、７  ワイヤ、８  ＩＣ回路、９  保護樹脂、１０  銀ペースト、１１  光拡散材、２０  レーザマウント、２１  ヒートシンク、２１ｂ  基部、２２  電極、２３  平坦部（電極）、２４  レーザビーム、３１  シリコン基板、３２  真性シリコン層、３３  ｐ型シリコン層、４１  ＧａＡｓ基板、４２，４４  ｎ型クラッド層、４３  エッチング停止層、４５，４９  光ガイド層、４６，４８  量子井戸層、４７  障壁層、５０  ｐ型クラッド層、５１  コンタクト層、５２  ＳｉＮ、５３，５４  半導体レーザ素子の面、６０  ミニディスクプレーヤ（電子機器）、６１  リモコン、６２  空間光伝送モジュール。
【図１】
0004097949.tif 000002
【図２】
0004097949.tif 000003
【図３】
0004097949.tif 000004
【図４】
0004097949.tif 000005
【図５】
0004097949.tif 000006
【図６】
0004097949.tif 000007
【図７】
0004097949.tif 000008
【図８】
0004097949.tif 000009
【図９】
0004097949.tif 000010
【図１０】
0004097949.tif 000011
【図１１】
0004097949.tif 000012
【図１２】
0004097949.tif 000013
【図１３】
0004097949.tif 000014
【図１４】
0004097949.tif 000015
【図１５】
0004097949.tif 000016
【図１６】
0004097949.tif 000017
【図１７】
0004097949.tif 000018
【図１８】
0004097949.tif 000019
【図１９】
0004097949.tif 000020
【図２０】
0004097949.tif 000021
【図２１】
0004097949.tif 000022
【図２２】
0004097949.tif 000023